(57)【要約】【課題】ポリアミドの連続製造方法において、工程が簡素化され、短時間処理でエネルギー使用量が少なく、均質なポリアミドを長期間連続して、効率的かつ安定的に製造する方法を提供することにある。【解決手段】実質的に水分を含まないジカルボン酸成分と、水分１０重量％以下のジアミン成分を、重合反応器に連続供給してポリアミドプレポリマーを連続重合し、次いで該ポリアミドプレポリマーを二軸押出機に連続供給して高重合度化することを特徴とするポリアミドの連続製造方法。【選択図】なし【特許請求の範囲】
【請求項１】
実質的に水分を含まないジカルボン酸成分と、水分１０重量％以下のジアミン成分を、重合反応器に連続供給してポリアミドプレポリマーを連続重合し、次いで該ポリアミドプレポリマーを二軸押出機に連続供給して高重合度化することを特徴とするポリアミドの連続製造方法。
【請求項２】
ポリアミドプレポリマーが、温度２３０〜３５０℃、圧力０．８〜３．５ＭＰａの条件下で１０〜４０分連続重合して得られたものであり、相対粘度（ηｒ）１．２〜２．５の範囲にあることを特徴とする請求項１記載のポリアミドの連続製造方法。
【請求項３】
二軸押出機での連続高重合度化が、得られるポリアミドの融点＋５〜＋４０℃の温度で、重縮合により発生する水を除去しながら連続高重合度化することを特徴とする請求項１〜２のいずれか記載のポリアミドの連続製造方法。
【請求項４】
ジカルボン酸成分とジアミン成分を溶融状態またはスラリー状態にして、重合反応器に連続供給することを特徴とする請求項１〜３のいずれか記載のポリアミドの連続製造方法。
【請求項５】
ジカルボン酸成分が芳香族ジカルボン酸および脂肪族ジカルボン酸からなり、溶融した脂肪族ジカルボン酸に芳香族ジカルボン酸をスラリー状態にして、重合反応器に連続供給することを特徴とする請求項１〜４のいずれか記載のポリアミドの連続製造方法。
【請求項６】
ジカルボン酸成分がテレフタル酸および／またはアジピン酸であり、ジアミン成分がヘキサメチレンジアミンであることを特徴とする請求項１〜５のいずれか記載のポリアミドの連続製造方法。
【発明の詳細な説明】
【技術分野】
【０００１】
本発明は、ジカルボン酸成分とジアミン成分からポリアミドを連続的に製造する方法に関する。さらに詳しくは、ジカルボン酸成分とジアミン成分を重合反応器に供給してポリアミドプレポリマーを連続重合し、次いで該ポリアミドプレポリマーを二軸押出機で連続高重合度化する、効率的かつ経済的に優れたポリアミドの連続製造方法に関するものである。
【背景技術】
【０００２】
従来からナイロン６，ナイロン６６，ナイロン６１０などに代表される脂肪族ポリアミドは、その優れた特性を活かして衣料用，産業用繊維をはじめ、自動車分野，電気・電子分野、さらにはフィルムやモノフィラメントといった押出成形品などに広く使われている。しかし、高温環境下で用いられることが多いエンジニアリングプラスチックとしては必ずしも充分なものではない。また、ジカルボン酸成分が主として芳香族ジカルボン酸からなる芳香族ポリアミドは、ナイロン６６のような脂肪族ポリアミドに比べて、高耐熱性，低吸水性に優れているが、融点が高いため、ポリマーの製造条件が高温となり、熱分解しやすいといった問題があった。
【０００３】
この熱分解しやすいといった問題を解決するために、いくつかの製造方法が提案されている。例えば特許文献１には、ジカルボン酸とジアミンとを溶融反応させ低次縮合物を調製し、これを固相重合させてポリアミド前躯体を調製した後、前躯体をさらに溶融重合させて芳香族ポリアミドを製造する方法が提案されている。しかし、製造するには３段階の工程が必要となり、製造コストが増大し経済的でないことから好ましくない。また、第２工程の固相重合では重合速度が遅く製造に時間がかかるため、処理能力の大きい装置が必要となる。さらには、低温で固相重合したポリアミド前躯体を溶融重合するために、熱を与えて再溶融させるため、熱エネルギー的に不利である。
【０００４】
一方、２段階で重合する方法として、例えば特許文献２には、ジカルボン酸とジアミンを等モルになるよう混合後、水の存在下で均一溶融重合させ低次重合物を得た後、溶融混練重合してポリアミド共重合体を製造する方法が提案されている。しかし、バッチ式の重合釜を用いた低次重合物の重合では、原料を塩または／およびモノマーの水溶液として重合釜に仕込み、低次重合物の凝固点降下により重合中の固化防止を図る必要があるため、高い重合圧力を保持できる重合釜が必要となるだけでなく、重合段階で水を除去するための余分なエネルギーが必要となり、好ましくない。
【０００５】
原料として水溶液を使用しない連続的な製造方法として、例えば特許文献３には、本質的に乾燥しているジカルボン酸およびジアミンを融解して等モル量混合し、融解した反応混合物を生成させ、通気しない反応容器でポリアミドおよび重合水を含む第１生成物流を形成し、通気された容器を通って重合水が除去され、ポリアミドを含む第２生成物流を生成させる。ここで、第２生成物流の一部は通気された容器へ再循環される。第２生成物流は最終製品のポリマー分子量とするために、第２反応器に供給してさらに重合するというポリアミドの製造方法が提案されている。しかし、第２生成物流の一部を再循環するため、反応器内での滞留時間にムラができたり、最終製品に重合する第２反応器はセルフクリーニング性が劣るため、反応器内でゲルが生成しやすいという問題があり、好ましくない。
【０００６】
また、ナイロン６６の連続製造方法として、例えば特許文献４には、原料モノマー，塩の水溶液，塩の水溶液濃縮物および塩の一種以上を加圧重合釜へ連続供給し、撹拌条件下１５０〜３２０℃で加熱し、相対粘度（ηｒ）１．０１〜２．５の一次縮合物を連続重合し、次いで溶融機で連続高重合度化するナイロン６６の連続製造方法が提案されている。しかし、特許文献２の場合と同様に、水溶液では重合段階で水を除去するための余分なエネルギーが必要となり好ましくない。
【特許文献１】特開平８−３１１１９８号公報
【特許文献２】特開平７−１３８３６６号公報
【特許文献３】特表２００２−５１６３６６号公報
【特許文献４】特開平５−２３０２０８号公報
【発明の開示】
【発明が解決しようとする課題】
【０００７】
そこで本発明は、ポリアミドの連続製造方法における上記した従来技術の問題点を解決すべく、工程が簡素化され、短時間処理でエネルギー使用量が少なく、均質なポリアミドを長期間連続して、効率的かつ安定的に製造する方法を提供することにある。
【課題を解決するための手段】
【０００８】
上記課題を解決するために鋭意検討した結果、本発明は以下のとおりである。
１．実質的に水分を含まないジカルボン酸成分と、水分１０重量％以下のジアミン成分を、重合反応器に連続供給してポリアミドプレポリマーを連続重合し、次いで該ポリアミドプレポリマーを二軸押出機に連続供給して高重合度化することを特徴とするポリアミドの連続製造方法。
２．ポリアミドプレポリマーが、温度２３０〜３５０℃、圧力０．８〜３．５ＭＰａの条件下で１０〜４０分連続重合して得られたものであり、相対粘度（ηｒ）１．２〜２．５の範囲にあることを特徴とする１項記載のポリアミドの連続製造方法。
３．二軸押出機での連続高重合度化が、得られるポリアミドの融点＋５〜＋４０℃の温度で、重縮合により発生する水を除去しながら連続高重合度化することを特徴とする１〜２項のいずれか記載のポリアミドの連続製造方法。
４．ジカルボン酸成分とジアミン成分を溶融状態またはスラリー状態にして、重合反応器に連続供給することを特徴とする１〜３項のいずれか記載のポリアミドの連続製造方法。
５．ジカルボン酸成分が芳香族ジカルボン酸および脂肪族ジカルボン酸からなり、溶融した脂肪族ジカルボン酸に芳香族ジカルボン酸をスラリー状態にして、重合反応器に連続供給することを特徴とする１〜４項のいずれか記載のポリアミドの連続製造方法。
６．ジカルボン酸成分がテレフタル酸および／またはアジピン酸であり、ジアミン成分がヘキサメチレンジアミンであることを特徴とする１〜５項のいずれか記載のポリアミドの連続製造方法。
【発明の効果】
【０００９】
本発明の方法によって、工程が簡素化され、短時間処理でエネルギー使用量が少なく、均質なポリアミドを長期間連続して、効率的かつ安定的に製造することが可能となる。
【発明を実施するための最良の形態】
【００１０】
以下に、本発明のポリアミドの連続製造方法を詳細に説明する。
本発明によれば、実質的に水分を含まないジカルボン酸成分と、水分１０重量％以下、好ましくは水分５重量％以下のジアミン成分を、重合反応器に連続供給してポリアミドプレポリマーを連続重合し、次いで該ポリアミドプレポリマーを二軸押出機に連続供給して高重合度化することが重要である。ここで、原料に使用するジカルボン酸成分は、実質的に水分を含まない粉粒体のものを、ジアミン成分は、ジアミンモノマーに対して水分１０重量％以下、好ましくは５重量％以下の低水分のものを重合反応器に連続供給する。原料中に含まれる水は、重合段階で除去する必要があり、そのための余分なエネルギーが必要となることから、低水分ほど好ましい。
【００１１】
本発明において、原料に使用されるジカルボン酸成分およびジアミン成分は、ポリアミドを構成する芳香族アミド単位、脂肪族アミド単位を形成するものであればよく、具体的には、次のようなものが挙げられる。芳香族ジカルボン酸成分としては、テレフタル酸、イソフタル酸、ナフタレンジカルボン酸などがあり、ヘキサメチレンテレフタルアミド単位を形成しうるテレフタル酸が好ましく用いられる。脂肪族ジカルボン酸成分としては、アジピン酸、セバシン酸、マロン酸、コハク酸、グルタル酸、ピメリン酸、スベリン酸、アゼライン酸、ウンデカン二酸、ドデカン二酸、テトラデカン二酸、ペンタデカン二酸、オクタデカン二酸などの炭素数２〜１８の脂肪族ジカルボン酸があり、ヘキサメチレンジアジパミド単位を形成しうるアジピン酸が好ましく用いられる。また、脂肪族ジアミン成分としては、ヘキサメチレンジアミン（１，６−ジアミノヘキサン）、１，４−ジアミノブタン、１，５−ジアミノペンタン、１，７−ジアミノヘプタン、１，８−ジアミノオクタン、１，９−ジアミノノナン、１，１０−ジアミノデカン、１，１１−ジアミノウンデカン、１，１２−ジアミノドデカン、１，１３−ジアミノトリデカン、１，１４−ジアミノテトラデカンなどの炭素数４〜１４の脂肪族ジアミンがあり、ヘキサメチレンテレフタルアミド単位やヘキサメチレンジアジパミド単位を形成しうるヘキサメチレンジアミンが好ましく用いられる。好ましい組合せとして、テレフタル酸とヘキサメチレンジアミン、イソフタル酸とヘキサメチレンジアミン、テレフタル酸とアジピン酸とヘキサメチレンジアミン、イソフタル酸とアジピン酸とヘキサメチレンジアミン、アジピン酸とヘキサメチレンジアミン、セバシン酸とヘキサメチレンジアミンなどが挙げられる。
【００１２】
原料であるジカルボン酸成分とジアミン成分は、溶融状態またはスラリー状態にして、事前混合させずに直接重合反応器に供給することが好ましく、具体的には、原料を融点以上の温度で加熱し、溶融させて液体の状態にして供給する。溶融しない原料については、溶融した原料とスラリーの状態にして供給することが好ましい。特にジカルボン酸成分が芳香族ジカルボン酸および脂肪族ジカルボン酸からなる場合、溶融した脂肪族ジカルボン酸に芳香族ジカルボン酸をスラリー状態にして、重合反応器に供給することが好ましい。
【００１３】
ここで、固体の原料を溶融する際には、融点以上の高温に加熱するため、酸素による着色および劣化を防止する目的で、加熱前に原料または原料タンクなどから酸素を除去することが好ましい。酸素を除去する方法については、特に制限はなく、バッチ式で真空にして窒素などの不活性ガスで置換する方法や窒素などの不活性ガスをブローする方法など、公知の方法で酸素を除去すればよい。また、原料の溶融方法についても、特に制限がなく、溶解缶や押出機などを使用して溶解すればよいが、酸による腐食を考慮した材質の選定が必要である。
【００１４】
本発明において、溶融させたジカルボン酸成分と溶融させたジアミン成分は、定量供給可能なポンプを用いてそれぞれ重合反応器に連続供給され、重合反応器内上部でジカルボン酸成分とジアミン成分とが混合され、温度２３０〜３５０℃、圧力０．８〜３．５ＭＰａの条件下で１０〜４０分連続重合してポリアミドプレポリマーを製造することができる。ここで、ポリアミドプレポリマーとは、ジカルボン酸成分とジアミン成分との加熱処理により得られる組成物であり、オリゴマー、未反応モノマー、重縮合によって生成する水を含む混合物を言う。
【００１５】
本発明のポリアミドプレポリマーを製造するときの反応温度は、通常２３０〜３５０℃であり、好ましくは２５０〜３２０℃、より好ましくは２７０〜３１０℃である。反応時間が長くなることから、反応温度は２３０℃以上が好ましい。また、熱分解やゲル化物の生成を防止するため、反応温度は３２０℃以下が好ましい。
【００１６】
本発明のポリアミドプレポリマーを製造するときの圧力は、通常０．８〜３．５ＭＰａ、好ましくは１．０〜２．０ＭＰａに保つように操作される。原料の供給精度や重合度促進の観点から、圧力は低い方が好ましいが、圧力が０．８ＭＰａ以下の条件では、縮合水と供に留出するジアミン成分の量が多くなり、これにより原料供給モル比バランスの解離や、留出系配管の閉塞といったトラブルが発生しやすくなるため、圧力は少なくとも０．８ＭＰａ以上に保つことが好ましい。
【００１７】
本発明のポリアミドプレポリマーを製造するときの反応時間は、通常１０〜４０分であり、好ましくは１５〜３５分、より好ましくは２０〜３０分である。得られるポリアミドプレポリマーの粘度が低いと、次工程で重縮合する際に組成比がずれたり、粘度が上がりにくいことから、反応時間は１０分以上が好ましい。また、熱分解やゲル化物の生成、異常滞留を防止するために、反応時間は４０分以下が好ましい。
【００１８】
本発明において、重合反応器については特に制限はないが、不必要な対流が起きないよう、縦型円筒状で内部を多孔板などで仕切られた反応器が好ましい。また、重合反応器内上部には、供給されたジカルボン酸成分とジアミン成分が混合しやすいように、静的ライン混合器や撹拌機など公知のものを使用することができる。その他、重合反応器には圧力調整時に水とともにジアミン成分が流出して組成比がずれないよう、重合反応器上部に精留塔などを設置し、ジアミン成分の流出を防止することができる。
【００１９】
ここで得られるポリアミドプレポリマーの相対粘度（ηｒ）は通常１．２〜２．５であり、好ましくは１．４〜２．２、より好ましくは１．５〜２．０の範囲である。次工程において高重合度化する際に、組成比のずれを防止したり、高重合度化しやすいように、相対粘度は１．２以上が好ましい。また、溶融粘度が高く、異常滞留による重合反応器内でのゲル化物の生成を防止するため、相対粘度は２．５以下が好ましい。ここで、相対粘度（ηｒ）は、ＪＩＳ  Ｋ６８１０に従って、試料を９８％硫酸に０．０１ｇ／ｍｌ濃度で溶解し、２５℃でオストワルド式粘度計を用いて測定した値である。
【００２０】
本発明のポリアミドプレポリマーの製造においては、重合度調節を容易にするため、重合度調節剤の添加が有効であり、原料であるジカルボン酸成分またはジアミン成分と一緒に重合反応器に供給することができる。重合度調節剤としては、有機酸および／または有機塩基を使用する。有機酸としては、好ましくは安息香酸、酢酸、ステアリン酸であり、より好ましくは安息香酸が用いられる。また、有機塩基は原料であるジアミン成分同様の炭素数４〜１４の脂肪族ジアミンが用いられ、ヘキサメチレンジアミンが好ましく用いられる。重合度調節剤の添加量は、原料であるジカルボン酸成分およびジアミン成分のトータルモル数に対して０〜０．１倍モル、好ましくは０．０００１〜０．０５倍モル用いられる。
【００２１】
本発明のポリアミドプレポリマーの製造においては、リン酸触媒も用いることができる。リン系触媒は、重合反応の触媒機能を有するものであり、具体的には、リン酸、リン酸塩、次亜リン酸塩、酸性リン酸エステル、リン酸エステル、亜リン酸エステルである。次亜リン酸塩を例示すると、次亜リン酸ナトリウム、次亜リン酸マグネシウム、次亜リン酸カリウム、次亜リン酸カルシウム、次亜リン酸バナジウム、次亜リン酸マンガン、次亜リン酸ニッケル、次亜リン酸コバルトなどが挙げられる。酸性リン酸エステルを例示すると、モノメチルリン酸エステル、ジメチルリン酸エステル、モノエチルリン酸エステル、ジエチルリン酸エステル、プロピルリン酸エステル、イソプロピルリン酸エステル、ジプロピルリン酸エステル、ジイソプロピルリン酸エステル、ブチルリン酸エステル、イソブチルリン酸エステル、ジブチルリン酸エステル、ジイソブチルリン酸エステル、モノフェニルリン酸エステル、ジフェニルリン酸エステルなどが挙げられる。リン酸エステルを例示すると、トリメチルリン酸、トリエチルリン酸、トリ−ｎ−プロピルリン酸、トリ−ｉ−プロピルリン酸、トリ−ｎ−ブチルリン酸、トリ−ｉ−ブチルリン酸、トリフェニルリン酸、トリ−ｎ−ヘキシルリン酸、トリ−ｎ−オクチルリン酸、トリ（２−エチルヘキシル）リン酸、トリデシルリン酸などが挙げられる。これらの中で好ましいのは次亜リン酸塩であり、特に好ましいのは次亜リン酸ナトリウムである。リン系触媒を添加する場合、その添加量としては、ポリアミドプレポリマー１００重量部に対して０．００１〜５重量部が用いられ、０．０１〜１重量部が好ましい。また、添加方法は原料であるジカルボン酸成分またはジアミン成分と一緒に重合反応器に供給すればよく、次工程の二軸押出機に追添加することもできる。
【００２２】
本発明において、重合反応器から連続して安定的かつ定量的にポリアミドプレポリマーを吐出するには、ギヤポンプ、ボールバルブなどの排出装置を使用し、直結した二軸押出機に連続供給するのが好ましい。
【００２３】
本発明において、二軸押出機に供給されたポリアミドプレポリマーは、最終的に得られるポリアミドの融点＋５〜＋４０℃、好ましくは融点＋１０〜＋４０℃の範囲で溶融混練され、重縮合によりポリアミドを得る。重合反応速度が遅く、粘度が上がりにくいことから、温度は融点＋５℃以上が好ましい。また、熱分解やゲル化物の生成を防止するため、温度は融点＋４０℃以下が好ましい。ここで、二軸押出機にはポリアミドプレポリマーと水分が同時に連続供給されるため、水分は二軸押出機の供給口付近に設置されたリヤベントまたは第１ベントから連続的に除去することにより、より安定した重縮合により高重合度化したポリアミドの製造が可能となり、好ましく用いられる。また、上記以外にも少なくとも１つ以上のベント口を設置し、ポリアミドプレポリマーの重縮合により発生する水と、ごく少量の未反応モノマーなどを系外に排出することにより、重縮合反応を進め高重合度化されたポリアミドを製造する。なお、ベントでの排気は、通常ナッシュポンプなど公知の減圧・真空装置を用いて、減圧下で行なわれることが好ましいが、特に圧力に制限はなく、常圧下でも行なうことができる。
【００２４】
本発明において、二軸押出機内での滞留時間は特に定めないが、ポリアミドとして充分な粘度まで上がり、かつ長時間滞留による熱劣化や熱分解が生じないよう設定され、１〜１０分、好ましくは１〜５分である。
【００２５】
本発明において、ポリアミドプレポリマー製造工程、二軸押出機によるポリアミド製造工程またはコンパウンド工程などで、必要に応じて触媒、耐熱安定剤、耐候性安定剤、酸化防止剤、可塑剤、離型剤、滑剤、結晶核剤、顔料、染料、他の重合体などを添加することもできる。添加剤をコンパウンドする場合は、生産性の点から、二軸押出機での重縮合と同時あるいは連続で行なうのがより好ましい。ポリアミドの色調改善には、酸化防止剤の添加が有効であり、特に次亜リン酸ナトリウムおよびヒンダードフェノール系酸化防止剤の添加が好ましい。
【００２６】
本発明の製造方法によって得られたポリアミドは、従来のポリアミドと同様に、通常の成形方法によって成形品とすることができる。成形方法に関しては特に制限はなく、射出成形、押出成形、吹き込み成形、プレス成形など公知の成形方法が利用できる。ここでいう成形品とは射出成形などによる成形品の他、繊維、フィルム、シート、チューブ、モノフィラメント等の賦形物も含む。
【実施例】
【００２７】
以下に実施例をあげて本発明を具体的に説明する。なお、特許請求の範囲、明細書本文および実施例、比較例に記した特性値の定義および測定方法は以下のとおりである。
（１）相対粘度（ηｒ）：ＪＩＳ  Ｋ６８１０に従って、試料を９８％硫酸に、０．０１ｇ／ｍｌ濃度で溶解し、２５℃でオストワルド式粘度計を用いて測定した。
（２）融点（Ｔｍ）：ＤＳＣ（ＰＥＲＫＩＮ−ＥＬＭＥＲ製）を用い、試料８〜１０ｍｇを昇温速度２０℃／分で測定して、得られた融解曲線の最大値を示す温度を融点とした。
【００２８】
実施例１
実質的に水分を含まないアジピン酸１０ｋｇを容量３０Ｌの溶解缶に投入し、窒素置換を行なった後、１８０℃の温度でアジピン酸を溶解した。また、容器入りの水分３重量％のヘキサメチレンジアミン１０ｋｇを室温６０℃に設定された温調室で溶融状態にしたものを原料タンクに投入し、窒素置換を行なった後、タンクを６０℃で保温した。なお、重合触媒として、次亜リン酸ナトリウムを重合後に得られるポリアミドプレポリマー１００重量部に対して０．０５重量％になるようにアジピン酸溶液中に混合して添加した。準備した原料はそれぞれプランジャーポンプを用いて、アジピン酸を２．７１ｋｇ／ｈｒ、ヘキサメチレンジアミン溶液を２．２４ｋｇ／ｈｒの供給速度で、２Ｌの縦型円筒状の重合反応器に連続供給し、表１記載の条件でポリアミドプレポリマーを連続重合した。重合反応器は反応器上部に精留塔を、反応器内部に多孔板を有した装置を用いた。重合反応器に直結したφ３０ｍｍ二軸押出機（Ｌ／Ｄ＝４２）に供給される直前でサンプリングし、得られたポリアミドプレポリマーの相対粘度は１．５７であった。この連続重合したポリアミドプレポリマーを、重合反応器から二軸押出機に供給し、リヤベントからフラッシュした水分を除去するとともに、表１記載の条件で高重合度化を行った。得られたポリアミドの相対粘度は２．５２、融点２６５℃であり、問題なく製造することができた。
【００２９】
実施例２
実施例１記載の方法において、実質的に水分を含まないヘキサメチレンジアミンを用いた点以外は同様の方法によりポリアミドプリマーを連続重合した。得られたポリアミドプレポリマーの相対粘度は１．６５であった。この連続重合したポリアミドプレポリマーを、実施例１と同様の方法で、表1記載の条件で高重合度化を行なった。得られたポリアミドの相対粘度は２．６１、融点２６５℃であり、問題なく製造することができた。
【００３０】
実施例３
実質的に水分を含まないアジピン酸７．１０ｋｇと、実質的に水分を含まないテレフタル酸６．０６ｋｇを容量３０Ｌの溶解缶に投入し、窒素置換を行なった後、１８０℃の温度でアジピン酸を溶解した。アジピン酸溶解後に溶解缶に設置された撹拌機で内部の撹拌を開始し、均一なジカルボン酸スラリーを作製した。また、容器入りの水分３重量％のヘキサメチレンジアミン１０ｋｇを室温６０℃に設定された温調室で溶融状態にしたものを原料タンクに投入し、窒素置換を行なった後、タンクを６０℃で保温した。なお、重合触媒として、次亜リン酸ナトリウムを重合後に得られるポリアミドプレポリマー１００重量部に対して０．０５重量％になるようにジカルボン酸スラリー中に混合して添加した。準備した原料はそれぞれプランジャーポンプを用いて、ジカルボン酸スラリーを３．２９ｋｇ／ｈｒ、ヘキサメチレンジアミン溶液を２．５５ｋｇ／ｈｒの供給速度で、２Ｌの縦型円筒状の重合反応器に連続供給し、表１記載の条件でポリアミドプレポリマーを連続重合した。次いで二軸押出機で表１記載の条件で高重合度化を行った。得られたポリアミドの相対粘度は２．４１、融点２９０℃であり、問題なく製造することができた。
【００３１】
実施例４
実質的に水分を含まないアジピン酸５．８２ｋｇと、実質的に水分を含まないテレフタル酸７．４２ｋｇを容量３０Ｌの溶解缶に投入し、窒素置換を行なった後、１８０℃の温度でアジピン酸を溶解した。アジピン酸溶解後に溶解缶に設置された撹拌機で内部の撹拌を開始し、均一なジカルボン酸スラリーを作製した。また、容器入りの水分３重量％のヘキサメチレンジアミン１０ｋｇを室温６０℃に設定された温調室で溶融状態にしたものを原料タンクに投入し、窒素置換を行なった後、タンクを６０℃で保温した。なお、重合触媒として、次亜リン酸ナトリウムを重合後に得られるポリアミドプレポリマー１００重量部に対して０．０５重量％になるようにジカルボン酸スラリー中に混合して添加した。準備した原料はそれぞれプランジャーポンプを用いて、ジカルボン酸スラリーを３．３１ｋｇ／ｈｒ、ヘキサメチレンジアミン溶液を２．５３ｋｇ／ｈｒの供給速度で、２Ｌの縦型円筒状の重合反応器に連続供給し、表１記載の条件でポリアミドプレポリマーを連続重合した。次いで二軸押出機で表１記載の条件で高重合度化を行った。得られたポリアミドの相対粘度は２．３２、融点３０８℃であり、問題なく製造することができた。
【００３２】
比較例１
表２の組成になるように、実質的に水分を含まないアジピン酸とテレフタル酸および水分が４０重量％のヘキサメチレンジアミン、さらに重合触媒として、次亜リン酸ナトリウムを重合後に得られるポリアミドプレポリマー１００重量部に対して０．０５重量％を、１００Ｌのバッチ式完全混合型重合釜に一括投入して表２の条件でバッチ重合し、次いで、二軸押出機にて実施例４と同じ条件で高重合度化した。しかし、二軸押出機から吐出されたポリアミドは発泡、ゲル化し、正常な運転ができなかった。
【００３３】
比較例２
実施例４と同様の方法で重合したポリアミドプレポリマーを、二軸押出機ではなく回転翼を備えた薄膜蒸発機で高重合度化した。運転初期は正常な運転が可能であったが、約１日後にはゲル化物が発生した。薄膜蒸発機を解体点検した結果、回転翼の軸部にポリマーが付着しており、セルフクリーニング性がないため、熱劣化してゲル化物が生成し、製品中に混入し、連続運転できなかった。
【００３４】
表１、表２から明らかなように、実施例の方法では、いずれも安定して所望の粘度、融点を示すポリアミドが効率よく得られており、ゲル化物の発生も見られなかった。
【００３５】
【表１】
2009114429.tif 000002
【００３６】
【表２】
2009114429.tif 000003
【産業上の利用可能性】
【００３７】
本発明の方法によって、ポリアミド連続製造方法において、工程が簡素化され、短時間処理でエネルギー使用量が少なく、均質なポリアミドを長期間連続して、効率的かつ安定的に製造することができる。